FR 2584411 A1 19870109 FR 8510527 A 19850708 La presente invention concerne le "Principe de formulation" d'une mousse polyuréthanne rigide destinee à des régions de forte hygrométrie. Pour obtenir une mousse polyurethanne rigide, on fait réagir un polyisocyanate sur un polyol. Le polyisocyanate est caractérisé par un nombre de fonctions NCO et le polyol par un nombre de fonctions OH. En principe le rapport NCO/OH doit être égal à 1. L'humidité ambiante et l'humidité des supports peuvent prendre part à la réaction et consommer une partie des groupements NCO. Pour tenir compte de cette consommation supplémentaire de polyisocyanate, on augmente le rapport NCO/OH. Dans les régions tempérées, on prend pour ce rapport des valeurs comprises genéralement entre 1,05 et 1,15. De plus le poids global des catalyseurs varie généralement entre 0,5 % et 5 % du poids total des polyols entrant dans la formule. Une formulation adaptée au climat tempére peut difficilement être transposée intégralement dans une région à hygrométrie elevée. Une nouvelle formule doit etre élaborée en tenant compte des paramètres suivants hygrométrie comprise entre 65 % et 85 % d'humidité relative température comprise entre 20 Celsius et 400 Celsius. L'invention consiste en formules contenant - des polyols - de l'eau - des catalyseurs - des agents tensio-actifs - des agents d'expansion - des acents divers (agents ignifugeants, colorants, plastifiants, charges, etc...) - des isocyanates. Une nouvelle formule de mousse polyurethanne rigide destinée à des régions de forte hygrométrie est caractérisée par un rapport NCO/OH compris entre 1,20 et 1,30 un poids en eau compris entre 0,1 % et 0,15 % du poids total du ou des polyols entrant dans la formule un poids global en catalyseurs compris entre 1,5 % et 2,5 % du poids total du ou des polyols entrant dans la formule. A titre d'exemple, voici une formule applicable en climat tropical humide. Partie A ou Premix. Polyetherpolyol : indice d'OH 300-350 40 Polyetherpolyol : indice d'OH 475-525 35 Eau 0,9 Agents tensio-actifs 0,8 Dimêthyéthanolamine 1,6 Dibutylacétate d'étain 0,05 Octoate de cobalt 0,04 Partie B : diisocyanate de diphényl méthane (MDI) teneur en NCO 31 % parts en poids à calculer en fonction des caractéristiques chimiques de la partie A pour avoir un rapport NCO/OH compris entre 1,20 et 1,30. Caractéristiques physico-chimiques de la mousse polyuréthanne rigide projetée a partir de cette formule en climat tropical réunionnais. a) Essais de polymérisation à 23 C + 1" C - temps de crème : 2 secondes temps de fil : 15 secondes - temps d'expansion : 34 secondes - température à coeur : 90 Celsius. b) Essais mécaniques Contrainte en compression à 10 % de déformation - norme NF-T- 56 - 101 Sens parallèle à l'expansion : 0,474 M Pa Sens perpendiculaire à l'expansion : 0,281 M Pa Essais de flexion : norme NF - T - 56 - 102 Force a la rupture 2,05 daN Fleche a la rupture 2,00 cm c) Absorption d'eau :- norme NF - T - 56 - 123 En pourcentage en volume : 2,1 % - 2,7 X Par unité de surface : 200 cm3/m2 d) Perméabilité a la vapeur d'eau : norme NF - T - 56 - 105 Indice de perméabilité : 26,9 9/m2/24 h e) Conductivité thermique à 6 mois apres une saison cyclonique en W/m/ K 0,0268 f) Cette mousse polyuréthanne rigide est projetee par une machine a pulvérisation sans air bi-composant, haute-pression dans le rapport volumétrique 1/1 g) Conclusion Cette formule de mousse polyuréthanne rigide projetée sur dallettes de béton puis protégée par un revêtement bi-composant de caoutchouc butyl recouvert par un film de polyuréthanne bi-composant a été testée dans des conditions réelles de projection sur dallettes de béton depuis 18 mois sur l'île de la Réunion. Cette formule s'est bien comportée apres deux saisons cycloniques sur des sites ayant une pluviométrie annuelle comprise entre 600 mm et 3 200 mm. Pendant la même periode des désordres sont apparus pour des formules prêtes à l'emploi importées d'Europe. Ces désordres sont généralement des décollements inter-couches ou des zones de décollement entre la mousse PUR et le support béton. Ces nouvelles formules sont particulierement destinees à l'isolation thermique l'isolation thermique et /ou l'étanchéité de bâtiments. REVENDICATIONS 1) Formulation d'une mousse polyuréthanne rigide destinée à être mise en oeuvre dans les régions dont I'hygrométrie est comprise entre 65 % et 85 % d'humidité relative et dont la température peut varier entre 20 Celsius et 400 Celsius caractérisé par un rapport NCO/OH compris entre 1,20 et 1,30 un poids global en catalyseurs compris entre 1,5 % et 2,5 % du poids total du ou des polyol(s) entrant dans la formulation un poids en eau compris entre 0,1 % et 0,15 % du poids total du ou des polyol(s) entrant dans la formulation.